СПОСОБ ПОЛУЧЕНИЯ ВЫСОКОЧИСТОГО ГИДРАТИРОВАННОГО СУЛЬФАТА НИКЕЛЯ

4
2
1. Способ извлечения кристаллов NiSO·6HO из обогащенной никелем органической фазы, включающий:
2
4
4
2
2+
приведение в контакт обогащенной никелем органической фазы с водным разделяющим раствором с концентрацией HSO, достаточной для экстракции никеля из органической фазы, и с концентрацией Ni, достаточной для осаждения кристаллов NiSO·6HO и образования обедненной никелем органической фазы.
4
2
2. Способ по п. 1, дополнительно включающий отделение кристаллов NiSO·6HO от обедненной никелем органической фазы.
2
4
3. Способ по п. 1 или 2, отличающийся тем, что разделяющий раствор имеет концентрацию HSO 10–300 г/л.
+
4. Способ по любому из предыдущих пунктов, отличающийся тем, что обогащенная никелем органическая фаза включает в себя координационный комплекс никеля и органического экстрагента, причем органический экстрагент высвобождает никель в присутствии достаточной концентрации ионов H.
5. Способ по п. 4, отличающийся тем, что органический экстрагент выбран из группы, состоящей из фосфорорганических кислот, хелатирующих оксимов или гидроксиоксимов, карбоновых кислот и высокомолекулярных аминов.
6. Способ по п. 4 или 5, отличающийся тем, что органический экстрагент представляет собой разветвленную карбоновую кислоту, имеющую структуру:
,
1
2
1
2
где R и R представляют собой незамещенные алкильные группы с разветвленной или неразветвленной цепью, и R и R вместе содержат от 5 до 13 атомов углерода.
7. Способ по любому из пп. 1–6, отличающийся тем, что способ включает:
стадию экстракции никеля растворителем, включающую приведение в контакт кислого водного раствора, содержащего сульфат никеля, с органической фазой, включающей органический экстрагент, для селективной экстракции сульфата никеля из водного раствора в органическую фазу с образованием обедненного сульфатом никеля водного рафината и обогащенной никелем органической фазы; и
разделение рафината и обогащенной никелем органической фазы;
где органический экстрагент представляет собой одну или более разветвленных карбоновых кислот.
8. Способ по любому из пп. 1–6, отличающийся тем, что способ включает:
стадию экстракции никеля растворителем, включающую приведение в контакт водного раствора, содержащего сульфат никеля и одну или более примесей металлов, с органической фазой, при этом органическая фаза включает в себя одну или более разветвленных карбоновых кислот-экстрагентов для селективного способствования экстракции сульфата никеля из водного раствора в органическую фазу и образования обогащенной никелем органической фазы.
9. Способ по любому из пп. 1–6, отличающийся тем, что способ включает:
стадию экстракции никеля растворителем, включающую приведение в контакт водного раствора, содержащего сульфат никеля, с органической фазой, включающей органический экстрагент, с образованием обогащенной никелем органической фазы, где водный раствор, содержащий сульфат никеля, представляет собой продуктивный раствор выщелачивания (PLS), который представляет собой обедненный кобальтом и обогащенный никелем рафинат.
10. Способ по любому из пп. 7–9, отличающийся тем, что способ включает:
экстракцию кобальта из раствора, содержащего сульфат никеля, перед экстракцией никеля растворителем, причем стадия экстракции кобальта включает органический экстрагент, который селективно экстрагирует кобальт вместо никеля в органическую фазу с образованием обогащенного кобальтом и обедненного никелем потока экстрагента и обедненного кобальтом и обогащенного никелем рафината.
11. Способ по любому из пп. 7–10, отличающийся тем, что раствор, содержащий сульфат никеля, представляет собой продуктивный раствор выщелачивания, полученный в результате низкотемпературного окисления под давлением концентрата сульфида никеля.
12. Способ по п. 11, отличающийся тем, что концентрат сульфида никеля содержит более 10 % никеля.
13. Способ получения сульфата никеля, который включает стадии:
a) обеспечения источника концентрата сульфида никеля;
b) репульпирования сульфида никеля из концентрата стадии (a);
80
c) тонкого измельчения концентрата сульфида никеля со стадии (b) до P, равного 10 микрон;
d) низкотемпературного окисления под давлением (LTPOX) в автоклаве концентрата сульфида никеля со стадии (c) с получением продуктивного раствора выщелачивания (PLS), где концентрат сульфида никеля содержит более 10 % никеля;
e) нейтрализации PLS из стадии (d) с использованием одного или более оснований, выбранных из группы, включающей гидроксид аммония, известняк, известь, калькрет, магнезию, магнезит и гидроксид натрия;
f) противоточной декантации PLS со стадии (е) для отделения твердых веществ от суспензии PLS;
g) нейтрализации PLS со стадии (f) с применением одного или более оснований, выбранных из группы, включающей гидроксид аммония, известняк, известь, калькрет, магнезию, магнезит и гидроксид натрия;
h) необязательного осветления PLS со стадии (g);
i) экстракции кобальта из PLS со стадии (g) или стадии (h), причем экстракция кобальта включает органический экстрагент, который селективно экстрагирует кобальт вместо никеля в органическую фазу с образованием обогащенного кобальтом и обедненного никелем потока экстрагента и обедненного кобальтом и обогащенного никелем рафината;
j) экстракции никеля из обедненного кобальтом и обогащенного никелем рафината со стадии (i); причем экстракция никеля включает приведение в контакт обедненного кобальтом и обогащенного никелем рафината с органической фазой, включающей органический экстрагент, с образованием обогащенной никелем органической фазы; и
2
4
4
2
2+
k) прямой кристаллизации обогащенной никелем органической фазы со стадии (j), причем прямая кристаллизация включает приведение в контакт обогащенной никелем органической фазы с водным разделяющим раствором с концентрацией HSO, достаточной для экстракции никеля из органической фазы, и с концентрацией Ni, достаточной для осаждения кристаллов NiSO·6HO и образования обедненной никелем органической фазы;
4
2
где сульфат никеля содержится в количестве от 21 до 24 % никеля и существует в виде гексагидрата сульфата никеля (NiSO·6HO).
4
2
14. Способ по любому из предыдущих пунктов, отличающийся тем, что кристаллы NiSO·6HO включают: 5 мд или менее Fe и/или 5 мд или менее Mn, и/или 5 мд или менее Cu, и/или 60 мд или менее Co, и/или 10 мд или менее Zn.
2+
15. Способ по любому из предыдущих пунктов, отличающийся тем, что разделяющий раствор имеет концентрацию Ni 60 г/л или более.